(57)【特許請求の範囲】
【請求項１】
異種基板を用いてIII族窒化物系化合物半導体をエピタキシャル成長させるIII族窒化物系化合物半導体の製造方法において、
前記異種基板に、ガスエッチング可能な酸化亜鉛(ZnO)から成るバッファ層を形成するバッファ層形成工程と、
前記バッファ層の上に気相成長法によりIII族窒化物系化合物半導体をエピタキシャル成長させる半導体形成工程とを有し、
前記半導体形成工程の間、又はその後室温に冷却する前に、前記バッファ層のみを、主として塩化水素がエッチャントとして作用するガスエッチングにより、少なくとも一部エッチングすることを特徴とするIII族窒化物系化合物半導体の製造方法。
【請求項２】
前記バッファ層形成工程は、スパッタリングにより行うことを特徴とする請求項１に記載のIII族窒化物系化合物半導体の製造方法。
【請求項３】
前記半導体形成工程において、III族元素をハロゲン化物として異種基板表面に供給することを特徴とする請求項１又は請求項２に記載のIII族窒化物系化合物半導体の製造方法。
【発明の詳細な説明】
【０００１】
【発明の属する技術分野】
本発明はIII族窒化物系化合物半導体の製造方法に関する。本発明は特に厚膜のIII族窒化物系化合物半導体或いはエピタキシャル成長基板として取扱可能な厚さのIII族窒化物系化合物半導体の製造方法として有効である。尚、III族窒化物系化合物半導体とは、例えばAlN、GaN、InNのような２元系、AlxGa1-xN、AlxIn1-xN、GaxIn1-xN（いずれも0＜x＜1）のような３元系、AlxGayIn1-x-yN（0＜x＜1, 0＜y＜1, 0＜x+y＜1）の４元系を包括した一般式AlxGayIn1-x-yN（0≦x≦1, 0≦y≦1, 0≦x+y≦1）で表されるものがある。なお、本明細書においては、特に断らない限り、単にIII族窒化物系化合物半導体と言う場合は、伝導型をｐ型あるいはｎ型にするための不純物がドープされたIII族窒化物系化合物半導体をも含んだ表現とする。
【０００２】
【従来の技術】
例えば一般式AlxGayIn1-x-yN（0≦x≦1, 0≦y≦1, 0≦x+y≦1）のIII族窒化物系化合物半導体をエピタキシャル成長により得るためには基板が必要であるが、取扱可能な厚さのIII族窒化物系化合物半導体基板は商業的には入手不可能である。このためサファイア基板、炭化ケイ素(SiC)基板、シリコン(Si)基板その他の異種基板が用いられている。
【０００３】
【発明が解決しようとする課題】
良く知られているように、異種基板はIII族窒化物系化合物半導体と格子定数が大きく異なる。そのためそれら異種基板にいわゆるバッファ層を形成したのちIII族窒化物系化合物半導体をエピタキシャル成長させることが一般的である。しかしこのような場合でも、1000℃程度の極めて高温でエピタキシャル成長を行ったのち室温に戻す際、異種基板とIII族窒化物系化合物半導体の熱膨張係数の違いから多大な応力が生じてしまう。即ち、例え良好なエピタキシャル成長を行ったとしても、室温に冷却する際に、異種基板とIII族窒化物系化合物半導体の熱膨張係数が大きく違うことにより、異種基板内部及びIII族窒化物系化合物半導体層内部で亀裂（クラック）が多数生じることとなる。他方、III族窒化物系化合物半導体と異種基板とが結晶成長中に反応することによりエピタキシャル成長層が変質してしまうこともある。
【０００４】
実際、線膨張係数は、いずれも室温付近、a軸方向で、窒化ガリウム(GaN)が約5.6×10-6/K、窒化アルミニウム(AlN)が約4.2×10-6/K、サファイア(Al2O3)が約7.5×10-6/K、シリコン(Si)が約3.6×10-6/Kである。すると、厚膜のGaNをサファイア(Al2O3)基板上やシリコン(Si)基板上に形成したのち1000K(又は℃)冷却すると、a軸方向については0.2%もの収縮差が生じてしまう。これでは、厚さ数mmのGaNをサファイア(Al2O3)基板上やシリコン(Si)基板上に形成すると、降温による熱応力でGaN及びサファイア(Al2O3)基板又はシリコン(Si)基板に亀裂（クラック）が生じることは不可避である。
【０００５】
一方、良好な単結晶状態のIII族窒化物系化合物半導体、特に窒化ガリウム(GaN)をエピタキシャル成長により得るためには、1000℃程度の高温で行うことがほぼ必須と考えられている。また、厚膜のIII族窒化物系化合物半導体結晶を得たとしても異種基板を除くことは困難を伴う。ケミカルポリッシングを行うにしても異種基板と厚膜のIII族窒化物系化合物半導体結晶の２層構造はそりを生じている場合が多い。そこで本発明の目的は、エピタキシャル成長中に異種基板との反応を最小限に抑制し、エピタキシャル成長後、1000℃程度又はそれ以上の温度差の冷却を行っても、III族窒化物系化合物半導体層内部に亀裂（クラック）を生じさせない、III族窒化物系化合物半導体の製造方法を提供することである。また、第２の目的は、容易に異種基板を除くことのできるIII族窒化物系化合物半導体の製造方法を提供することである。
【０００６】
【課題を解決するための手段】
上記の課題を解決するため、請求項１に記載の手段によれば、異種基板を用いてIII族窒化物系化合物半導体をエピタキシャル成長させるIII族窒化物系化合物半導体の製造方法において、異種基板に、ガスエッチング可能な酸化亜鉛(ZnO)から成るバッファ層を形成するバッファ層形成工程と、バッファ層の上に気相成長法によりIII族窒化物系化合物半導体をエピタキシャル成長させる半導体形成工程とを有し、半導体形成工程の間、又はその後室温に冷却する前に、バッファ層のみを、主として塩化水素がエッチャントとして作用するガスエッチングにより、少なくとも一部エッチングすることを特徴とする。ここで主としてとは、実際の反応化学種のことを特定するものでなく、塩化水素を系に導入することでエッチングが行われる場合を全て含むものとする。
【０００７】
また、請求項２に記載の手段によれば、バッファ層形成工程は、スパッタリングにより行うことを特徴とする。
【０００８】
また、請求項３に記載の手段によれば、半導体形成工程において、III族元素をハロゲン化物として異種基板表面に供給することを特徴とする。
【００１１】
【作用及び発明の効果】
結晶性の良いIII族窒化物系化合物半導体を得るため、気相成長においては例えば1000℃程度の高温が要求される。そこで例えばこの温度付近で、異種基板とエピタキシャル成長したIII族窒化物系化合物半導体をつなぐバッファ層のみをガスエッチングしてしまえば、室温に戻したときに、III族窒化物系化合物半導体と異種基板との間に熱応力はかからない。また、当該バッファ層を完全にはガスエッチングしてしまわなくても、室温に戻したときに、III族窒化物系化合物半導体と異種基板との間に働く熱応力は小さなものとすることができる。このようなバッファ層のガスエッチングは、III族窒化物系化合物半導体をエピタキシャル成長させている間、任意のタイミングで行っても良く、また、III族窒化物系化合物半導体のエピタキシャル成長を止めて行っても良い。当然、これらをくり返しても良い。ガスエッチングにおいて主として塩化水素をエッチャントとして用いるなら、その取り扱いは極めて容易であり、III族窒化物系化合物半導体を浸食しない条件設定が容易である。バッファ層を、酸化亜鉛(ZnO)とするならば、様々な異種基板への形成方法が確立されており、且つ、そのガスエッチングも容易である。特に酸化亜鉛(ZnO)の格子定数はサファイアとIII族窒化物系化合物半導体との格子定数に近く、サファイア基板上に良質のIII族窒化物系化合物半導体を成長させることができるバッファ層として機能する（請求項１）。
【００１２】
当該バッファ層は、スパッタリングにより行えば、異種基板と格子定数が違い、III族窒化物系化合物半導体と格子定数の近いバッファ層を用いることが容易となる。こうして、結晶性の良いIII族窒化物系化合物半導体を形成することができる（請求項２）。
【００１３】
塩化物を用いるクロライド法を初めとするハロゲン輸送法或いはハライドＶＰＥと呼ばれる方法によりIII族元素を供給するならば、極めて速いIII族窒化物系化合物半導体のエピタキシャル成長を行うことができる。窒素源はアンモニアの他、任意の窒素化合物を用いて良い（請求項３）。
【００１６】
上記いずれの発明においても、バッファ層を少なくとも一部エッチングした、異種基板上の厚膜のIII族窒化物系化合物半導体を得ることができ、これは容易に異種基板を除去することができる。即ち、所望のIII族窒化物系化合物半導体のエピタキシャル成長基板、或いはIII族窒化物系化合物半導体素子基板として使用可能なものである。
【００１７】
【発明の実施の形態】
以下、本発明の具体的な実施例について、図を用いて説明する。尚、本発明は以下の実施例に限定されるものではない。
【００１８】
〔第１実施例〕
図１は、本発明の具体的な第１の実施例に係るIII族窒化物系化合物半導体の製造方法を示す工程図（断面図）である。（０００１）面（ｃ面）を主面とするサファイア基板１を準備し、そのサファイア基板１をメタノール等の有機薬品で洗浄する。その後、サファイア基板１をＲＦスパッタリング装置のチャンバー内にセットして、チャンバーを真空に排気する（図１の（ａ））。その後、アルゴン・酸素の混合ガスによりZnOのターゲットをスパッタしてサファイア基板１のｃ面に厚さ100nmで、ZnOから成る中間層（バッファ層）２を形成する。この中間層２はサファイア基板１のｃ軸方向への配向度が強いものである（図１の（ｂ））。
【００１９】
次に、中間層２の形成されたサファイア基板１をハロゲン輸送装置のチャンバー内にセットする。そして、チャンバーを真空に排気した後、窒素ガスを導入して、サファイア基板１をGaInN単結晶の成長が可能な温度である500℃程度に加熱する。この時、中間層２のZnOのｃ軸方向への配向度はさらに向上し、この中間層２の上に単結晶のGaInNを成長させることが可能となる。ガリウム(Ga)の原料ガスとして、高温でGaと塩化水素(HCl)とを反応させて生成したGaClx(x＝1〜3であり、xの値は生成温度による)を用い、インジウム(In)の原料ガスとして、高温でInと塩化水素(HCl)とを反応させて生成したInClx(x＝1〜3であり、xの値は生成温度により、GaClxのxとは別個独立のものである)を用い、窒素(N)の原料ガスとして、アンモニア(NH3)を用いて、GaClxとInClxとNH3をサファイア基板１の表面に供給して、約10μm厚のGaInN層３の成長を行う（図１の（ｃ））。次にサファイア基板１の温度を800℃程度まで上げて、GaClxとNH3を供給し、GaInN層３の上にGaN層４を成長させる（図１の（ｄ））。この際、キャリアガスとしてはH2、N2、Ar等を単一又は混合したものを用いる。
【００２０】
こののち、過剰量の塩化水素(HCl)ガスをサファイア基板１の表面に供給すると、ZnOから成る中間層２が周縁部から塩化水素(HCl)ガスによりエッチングされ始める（図１の（ｅ））。200μm程度以上にまで成長させたGaN層４を得るとともに、ZnOから成る中間層２がGaInN層３とサファイア基板１をつなぐ領域を小さくすることができる（図１の（ｆ））。このような状態でチャンバー内の温度を室温まで低下させるなら、サファイア基板１とGaN層４の熱膨張率の差による熱応力は、サファイア基板１とGaInN層３をつないでいる主に小さな領域のZnOから成る中間層２（バッファ層）に集中することとなる。即ち、ZnOから成る中間層２（バッファ層）に熱応力による亀裂（クラック）が生じたとしてもそれは厚膜のGaN層４に亀裂（クラック）を生じさせるものとならない。このようにして、膜厚数百μm乃至数mmの厚膜のIII族窒化物系化合物半導体を、異種基板からの熱応力による亀裂（クラック）を生じないまま、得ることができる。これは異種基板を除去することで、所望のIII族窒化物系化合物半導体のエピタキシャル成長基板、或いはIII族窒化物系化合物半導体素子基板として使用可能なものである。
【００２１】
〔第２実施例〕
図２は、本発明の具体的な第２の実施例に係るIII族窒化物系化合物半導体の製造方法を示す工程図（断面図）である。本実施例は、GaN層３を所望の厚さに成長させたのちZnOから成る中間層２を塩化水素(HCl)ガスによりエッチングするものである。
【００２２】
（０００１）面（ｃ面）を主面とするサファイア基板１を洗浄し、ＲＦスパッタリング装置のチャンバー内にセットする（図２の（ａ）。チャンバーを真空に排気し、アルゴン・酸素の混合ガスによりZnOのターゲットをスパッタしてサファイア基板１のｃ面に厚さ100nmで、ZnOから成る中間層２（バッファ層）を形成する（図２の（ｂ））。次に、中間層２の形成されたサファイア基板１をハロゲン輸送装置のチャンバー内にセットする。そして、チャンバーを真空に排気した後、窒素ガスを導入して、サファイア基板１をGaN単結晶の成長が可能な温度1000℃に加熱する。GaClとNH3をサファイア基板１の表面に供給して、約200μm厚のGaN層３の成長を行う（図２の（ｃ））。
【００２３】
こののち、塩化水素(HCl)ガスを供給して、ZnOから成る中間層２を周縁部から塩化水素(HCl)ガスによりエッチングする（図２の（ｄ））。こうして、ZnOから成る中間層２がGaN層３とサファイア基板１をつなぐ領域を小さくすることができる（図２の（ｅ））。更には、GaN層成長過程とZnOのHClガスによるエッチングを交互に行うことにより、GaN層が厚くなるにしたがってGaN層の反りと剥離を進行させて、最終的にはGaN膜をサファイアから分離させることも可能である。このようにして、膜厚数百μm乃至数mmの厚膜のIII族窒化物系化合物半導体を、異種基板からの熱応力による亀裂（クラック）を生じないまま、得ることができる。これは異種基板を除去することで、所望のIII族窒化物系化合物半導体のエピタキシャル成長基板、或いはIII族窒化物系化合物半導体素子基板として使用可能なものである。
【００２４】
〔変形例〕
第２実施例において、ZnOから成る中間層２（バッファ層）の塩化水素(HCl)ガスによるエッチングは、GaN層３の成長温度より高くても低くても構わない。GaN層３が分解により大きく損傷しない程度にエッチング温度を上げるなら、ZnOから成る中間層２の塩化水素(HCl)ガスによるエッチング速度を上げることができる。一方、GaN層３の成長温度から室温に戻しながら塩化水素(HCl)ガスを供給すると、サファイア基板１とGaN層３の熱膨張率の差による熱応力が、それらをつないでいるZnOから成る中間層２に集中する。この場合、主としてサファイア基板１が反ることによりサファイア基板１とZnOから成る中間層２の間等で亀裂が生じ、塩化水素(HCl)ガスにさらされるZnOから成る中間層２の表面積が大きくなる。この場合も、結果としてZnOから成る中間層２（バッファ層）がGaN層３とサファイア基板１をつなぐ領域を小さくすることができるので、厚膜のGaN層３に亀裂（クラック）を生じさせないで厚膜GaN層３を得ることができる。
【００２５】
上記実施例では、中間層２（バッファ層）の厚さは100nmにしたが、10nm〜1μmの範囲で使用することができる。また、上記実施例では、中間層２（バッファ層）をスパッタリングにより形成したZnOとしたが、本発明におけるバッファ層（中間層２）は、ガスエッチング可能な任意の材料で、任意の方法で形成して良い。また、異種基板としてサファイア基板を例に挙げたが、バッファ層（中間層２）を形成できる任意の材質からなる異種基板を用いて良い。また、III族窒化物系化合物半導体の気相成長としてクロライド法（ハライドＶＰＥ）を用いた窒化ガリウム(GaN)の例を挙げたが、本願発明は任意のIII族窒化物系化合物半導体に適用できる。尚、III族元素としてホウ素(B)、タリウム(Tl)を用いても良く、また、窒素の組成の一部を他のV族元素であるリン(P)、ヒ素(As)、アンチモン(Sb)、ビスマス(Bi)の１又は複数の元素で置換したものも、本願発明に言うIII族窒化物系化合物半導体に包含される。
【図面の簡単な説明】
【図１】本発明の具体的な第１の実施例に係るIII族窒化物系化合物半導体の製造方法を示した工程図（断面図）。
【図２】本発明の具体的な第２の実施例に係るIII族窒化物系化合物半導体の製造方法を示した工程図（断面図）。
【符号の説明】
１…サファイア基板
２…中間層（バッファ層）
３、４…III族窒化物系化合物半導体層（ＧａＮ、ＧａＩｎＮ）
【図１】
0003758537.tif 000002
【図２】
0003758537.tif 000003